【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
金属製品の製造のためのプロセスであって、
骨材および結合剤を備える第１の部分を含む、金型を提供するステップと、
前記金型の中に溶融金属を送達するステップと、
流体を用いて前記金型の前記第１の部分を除去するステップと、
前記溶融金属の少なくとも１つの標的部分を固化するステップと、
ある期間にわたって前記金型への流体の流動を停止するステップと、
前記金属製品を形成するために、前記溶融金属の残りの部分を続けて固化するステップと、
を含み、
前記金属製品の前記少なくとも１つの標的部分は、より高い降伏強度、より高い極限引張強度、および強化された破壊までの伸長のうちの少なくとも１つを含む、前記金属製品の残りの部分の機械的性質よりも良好な機械的性質を有する、
プロセス。
【請求項２】
前記金型の少なくとも一部を除去するステップおよび前記溶融金属の前記少なくとも１つの標的部分を固化するステップは、ほぼ同時に実施される、請求項１に記載のプロセス。
【請求項３】
前記溶融金属の前記少なくとも１つの標的部分を冷却するステップ中に、前記金型に溶融金属を送達し続けるステップをさらに含む、請求項１または２に記載のプロセス。
【請求項４】
前記溶融金属の残りの部分を続けて固化するステップの前に、前記溶融金属の前記少なくとも１つの標的部分を再加熱するステップをさらに含む、請求項１−３のいずれかに記載のプロセス。
【請求項５】
前記金属製品における内部応力および歪みのうちの少なくとも１つを低減させるステップを含む、請求項４に記載のプロセス。
【請求項６】
前記溶融金属の残りの部分を続けて固化するステップは、前記金型への流体の流動を再開することを含む、請求項１−５のいずれかに記載のプロセス。
【請求項７】
前記金型のための金属区分を提供するステップと、前記金型の前記金属区分を用いて前記溶融金属を冷却するステップとをさらに含む、請求項１−６のいずれかに記載のプロセス。
【請求項８】
流体を用いて前記金型の前記第１の部分を除去するステップは、溶媒を前記金型に噴霧するステップを含む、請求項１−７のいずれかに記載のプロセス。
【請求項９】
前記金型は、比較的に薄い区分と、比較的に厚い区分とを含み、前記金型の前記比較的に薄い区分を通して前記金型の前記比較的に厚い区分に溶融金属を給送するステップをさらに含む、請求項１−８のいずれかに記載のプロセス。
【請求項１０】
前記金型の前記比較的に厚い区分内の前記溶融金属を固化する一方、前記金型の前記比較的に薄い区分を通して前記金型の前記比較的に厚い区分に溶融金属を給送し続けるステップをさらに含む、請求項９に記載のプロセス。
【請求項１１】
前記金型の前記比較的に薄い区分内の前記溶融金属は、前記金型の前記比較的に厚い区分内の前記溶融金属が固化された後に固化される、請求項１０に記載のプロセス。
【請求項１２】
前記流体を用いて前記金型の第２の部分を続けて除去するステップをさらに含む、請求項１−１１のいずれかに記載のプロセス。
【請求項１３】
事前判定された期間にわたって、前記溶融金属の前記少なくとも１つの標的部分の冷却を阻止するステップをさらに含む、請求項１−１２のいずれかに記載のプロセス。
【請求項１４】
前記溶融金属の選択された第１の構成要素を固化するステップと、前記溶融金属の第２の構成要素の固化を阻止するステップとをさらに含む、請求項１−１３のいずれかに記載のプロセス。
【請求項１５】
前記流体は、液体およびガスのうちの少なくとも１つを含む、請求項１−１４のいずれかに記載のプロセス。
【請求項１６】
金属製品の機械的性質を強化するためのプロセスであって、
骨材および結合剤を含む、金型を提供するステップと、
前記金型に溶融金属を供給するステップと、
流体を用いて前記金型の第１の部分を分解するステップと、
前記金属製品の第１の部分を形成するために、前記金型内の前記溶融金属の第１の部分を冷却および固化するステップと、
事前判定された期間にわたって前記金型への流体の流動を停止するステップと、
前記流体を用いて前記金型の第２の部分を続けて分解するステップと、
前記金属製品の第２の部分を形成するために、前記金型内の前記溶融金属の第２の部分を冷却および固化するステップであって、前記金属製品の前記第１の部分は、前記金属製品の前記第２の部分の機械的性質との関連で強化された機械的性質を有する、ステップと、
を含む、プロセス。
【請求項１７】
前記流体を用いて前記金型の前記第１の部分を分解するステップは、前記溶融金属の前記第１の部分が完全に固化する前に始まる、請求項１６に記載のプロセス。
【請求項１８】
前記金型の前記第２の部分を分解するステップの前に、事前判定された期間にわたって前記金型内の前記溶融金属の前記第１の部分の固化を阻止するステップをさらに含む、請求項１６または１７に記載のプロセス。
【請求項１９】
前記流体を用いて前記金型の第３の部分を続けて分解するステップと、前記金属製品の第３の部分を冷却および固化するステップとをさらに含み、前記金属製品の前記第１の部分および前記第２の部分は、前記金属製品の第３の部分の機械的性質との関連で強化された機械的性質を有する、請求項１８に記載のプロセス。
【請求項２０】
金属製品の機械的性質を制御するためのプロセスであって、
金型を提供するステップと、
前記金型に溶融金属を供給するステップであって、前記溶融金属は、固化されると、前記金属製品を形成する、ステップと、
流体を用いて前記金型の選択された部分を除去するステップと、
前記溶融金属中の第１の構成要素を冷却および固化するステップと、
事前判定された期間にわたって、前記溶融金属中の第２の構成要素の固化を阻止するステップと、
前記溶融金属中の前記第２の構成要素の固化を続けて可能にするステップと、
前記溶融金属の残りの部分を冷却および固化するステップと、
前記金属製品を形成するステップと、
を含む、プロセス。
【請求項２１】
均一なセルサイズまたはデンドライトアーム間隔を有する、一体型単一アルミニウム合金構成要素をであって、
機械的性質の第１のセットを有する第１の区分を含む本体と、
機械的性質の第２のセットを有する第２の区分と、
を備え、
前記機械的性質は、オフセット降伏強度、引張強度、および伸長のうちの少なくとも１つを含み、
前記機械的性質の第１のセットは、前記機械的性質の第２のセットとは異なる、
構成要素。
【請求項２２】
前記本体は、自動車、トラック、オートバイ、ボート、または航空機のうちの１つを備える、車両のためのフレーム部材を備える、請求項２１に記載の構成要素。
【請求項２３】
前記本体は、車両のためのホイールを備える、請求項２１に記載の構成要素。
【請求項２４】
前記本体は、少なくとも１つの中空区分を含む、請求項２１−２３のいずれかに記載の構成要素。
【請求項２５】
金属製品の製造のためのプロセスであって、
骨材および結合剤を含む金型を提供するステップであって、前記金型は、比較的に薄い区分と、比較的に厚い区分とを含む、ステップと、
前記金型に溶融金属を送達するステップと、
前記金型の前記比較的に厚い区分内の溶融金属を固化する一方、前記金型の前記比較的に薄い区分を通して前記金型の前記比較的に厚い区分に溶融金属を送達し続けるステップと、
を含む、プロセス。
【請求項２６】
前記金型の前記比較的に薄い区分を通して前記金型の前記比較的に厚い区分に溶融金属を送達し続けるステップ中、前記金型の前記比較的に薄い区分内の前記溶融金属の固化を阻止するステップをさらに含む、請求項２５に記載のプロセス。
【請求項２７】
前記金型の前記比較的に薄い区分内の前記溶融金属を続けて固化するステップをさらに含む、請求項２６に記載のプロセス。
【手続補正２】
【補正対象書類名】明細書
【補正対象項目名】００１３
【補正方法】変更
【補正の内容】
【００１３】
本開示のまたさらなる実施形態によると、金属製品の製造のためのプロセスは、骨材および結合剤を含む金型を提供するステップを含み、金型は、比較的に薄い区分と、比較的に厚い区分とを含む。溶融金属は、金型に送達される。溶融金属は、金型の比較的に厚い区分内で固化される一方、金型の比較的に薄い区分を通して金型の比較的に厚い区分に溶融金属を送達し続ける。
本発明は、例えば、以下を提供する。
（項目１）
金属製品の製造のためのプロセスであって、
骨材および結合剤を備える第１の部分を含む、金型を提供するステップと、
前記金型の中に溶融金属を送達するステップと、
流体を用いて前記金型の前記第１の部分を除去するステップと、
前記溶融金属の少なくとも１つの標的部分を固化するステップと、
ある期間にわたって前記金型への流体の流動を停止するステップと、
前記金属製品を形成するために、前記溶融金属の残りの部分を続けて固化するステップと、
を含み、
前記金属製品の前記少なくとも１つの標的部分は、より高い降伏強度、より高い極限引張強度、および強化された破壊までの伸長のうちの少なくとも１つを含む、前記金属製品の残りの部分の機械的性質よりも良好な機械的性質を有する、
プロセス。
（項目２）
前記金型の少なくとも一部を除去するステップおよび前記溶融金属の前記少なくとも１つの標的部分を固化するステップは、ほぼ同時に実施される、項目１に記載のプロセス。
（項目３）
前記溶融金属の前記少なくとも１つの標的部分を冷却するステップ中に、前記金型に溶融金属を送達し続けるステップをさらに含む、項目１または２に記載のプロセス。
（項目４）
前記溶融金属の残りの部分を続けて固化するステップの前に、前記溶融金属の前記少なくとも１つの標的部分を再加熱するステップをさらに含む、項目１−３のいずれかに記載のプロセス。
（項目５）
前記金属製品における内部応力および歪みのうちの少なくとも１つを低減させるステップを含む、項目４に記載のプロセス。
（項目６）
前記溶融金属の残りの部分を続けて固化するステップは、前記金型への流体の流動を再開することを含む、項目１−５のいずれかに記載のプロセス。
（項目７）
前記金型のための金属区分を提供するステップと、前記金型の前記金属区分を用いて前記溶融金属を冷却するステップとをさらに含む、項目１−６のいずれかに記載のプロセス。
（項目８）
流体を用いて前記金型の前記第１の部分を除去するステップは、溶媒を前記金型に噴霧するステップを含む、項目１−７のいずれかに記載のプロセス。
（項目９）
前記金型は、比較的に薄い区分と、比較的に厚い区分とを含み、前記金型の前記比較的に薄い区分を通して前記金型の前記比較的に厚い区分に溶融金属を給送するステップをさらに含む、項目１−８のいずれかに記載のプロセス。
（項目１０）
前記金型の前記比較的に厚い区分内の前記溶融金属を固化する一方、前記金型の前記比較的に薄い区分を通して前記金型の前記比較的に厚い区分に溶融金属を給送し続けるステップをさらに含む、項目９に記載のプロセス。
（項目１１）
前記金型の前記比較的に薄い区分内の前記溶融金属は、前記金型の前記比較的に厚い区分内の前記溶融金属が固化された後に固化される、項目１０に記載のプロセス。
（項目１２）
前記流体を用いて前記金型の第２の部分を続けて除去するステップをさらに含む、項目１−１１のいずれかに記載のプロセス。
（項目１３）
事前判定された期間にわたって、前記溶融金属の前記少なくとも１つの標的部分の冷却を阻止するステップをさらに含む、項目１−１２のいずれかに記載のプロセス。
（項目１４）
前記溶融金属の選択された第１の構成要素を固化するステップと、前記溶融金属の第２の構成要素の固化を阻止するステップとをさらに含む、項目１−１３のいずれかに記載のプロセス。
（項目１５）
前記流体は、液体およびガスのうちの少なくとも１つを含む、項目１−１４のいずれかに記載のプロセス。
（項目１６）
金属製品の機械的性質を強化するためのプロセスであって、
骨材および結合剤を含む、金型を提供するステップと、
前記金型に溶融金属を供給するステップと、
流体を用いて前記金型の第１の部分を分解するステップと、
前記金属製品の第１の部分を形成するために、前記金型内の前記溶融金属の第１の部分を冷却および固化し、ステップと、
事前判定された期間にわたって前記金型への流体の流動を停止するステップと、
前記流体を用いて前記金型の第２の部分を続けて分解するステップと、
前記金属製品の第２の部分を形成するために、前記金型内の前記溶融金属の第２の部分を冷却および固化するステップであって、前記金属製品の前記第１の部分は、前記金属製品の前記第２の部分の機械的性質との関連で強化された機械的性質を有する、ステップと、
を含む、プロセス。
（項目１７）
前記流体を用いて前記金型の前記第１の部分を分解するステップは、前記溶融金属の前記第１の部分が完全に固化する前に始まる、項目１６に記載のプロセス。
（項目１８）
前記金型の前記第２の部分を分解するステップの前に、事前判定された期間にわたって前記金型内の前記溶融金属の前記第１の部分の固化を阻止するステップをさらに含む、項目１６または１７に記載のプロセス。
（項目１９）
前記流体を用いて前記金型の第３の部分を続けて分解するステップと、前記金属製品の第３の部分を冷却および固化するステップとをさらに含み、前記金属製品の前記第１および第２の部分は、前記金属製品の第３の部分の機械的性質との関連で強化された機械的性質を有する、項目１８に記載のプロセス。
（項目２０）
金属製品の機械的性質を制御するためのプロセスであって、
金型を提供するステップと、
前記金型に溶融金属を供給するステップであって、前記溶融金属は、固化されると、前記金属製品を形成する、ステップと、
流体を用いて前記金型の選択された部分を除去するステップと、
前記溶融金属中の第１の構成要素を冷却および固化するステップと、
事前判定された期間にわたって、前記溶融金属中の第２の構成要素の固化を阻止するステップと、
前記溶融金属中の第２の構成要素の固化を続けて可能にするステップと、
前記溶融金属の残りの部分を冷却および固化するステップと、
前記金属製品を形成するステップと、
を含む、プロセス。
（項目２１）
均一なセルサイズまたはデンドライトアーム間隔を有する、一体型単一アルミニウム合金構成要素をであって、
機械的性質の第１のセットを有する第１の区分を含む、本体と、
機械的性質の第２のセットを有する第２の区分と、
を備え、
前記機械的性質は、オフセット降伏強度、引張強度、および伸長のうちの少なくとも１つを含み、
前記機械的性質の第１のセットは、前記機械的性質の第２のセットとは異なる、
構成要素。
（項目２２）
前記本体は、自動車、トラック、オートバイ、ボート、または航空機のうちの１つを備える、車両のためのフレーム部材を備える、項目２１に記載の構成要素。
（項目２３）
前記本体は、車両のためのホイールを備える、項目２１に記載の構成要素。
（項目２４）
前記本体は、少なくとも１つの中空区分を含む、項目２１−２３のいずれかに記載の構成要素。
（項目２５）
前記機械的性質の第１のセットは、約４５ＫＳＩの０．２％オフセット降伏強度、約５０ＫＳＩの極限引張強度、および約１５％の伸長を含む、項目２１−２４のいずれかに記載の構成要素。
（項目２６）
前記本体の前記第１の区分内の構成要素の材料は、５またはそれよりも高いＡＦＳレベルを呈する共晶構造を備える、項目２１−２５のいずれかに記載の構成要素。
（項目２７）
金属製品の製造のためのプロセスであって、
骨材および結合剤を含む金型を提供するステップであって、前記金型は、比較的に薄い区分と、比較的に厚い区分とを含む、ステップと、
前記金型に溶融金属を送達するステップと、
前記金型の前記比較的に厚い区分内の溶融金属を固化する一方、前記金型の前記比較的に薄い区分を通して前記金型の前記比較的に厚い区分に溶融金属を送達し続けるステップと、
を含む、プロセス。
（項目２８）
前記金型の前記比較的に薄い区分を通して前記金型の前記比較的に厚い区分に溶融金属を送達し続けるステップ中、前記金型の前記比較的に薄い区分内の前記溶融金属の固化を阻止するステップをさらに含む、項目２７に記載のプロセス。
（項目２９）
前記金型の前記比較的に薄い区分内の前記溶融金属を続けて固化するステップをさらに含む、項目２８に記載のプロセス。